(57)【特許請求の範囲】
【請求項１】
ＢＣＦ単糸またはＢＣＦ撚糸に処理を適用するためのプロセスであって、
ａ．  ＢＣＦ単糸またはＢＣＦ撚糸を提供することと、
ｂ．  巻き上げリールに前記糸を巻き付けることと、
ｃ．  処理を提供するために複数の芯を含む少なくとも１つの回転ロールを提供することと、
ｄ．  前記複数の芯を前記処理と接触させることと、
ｅ．  前記ＢＣＦ糸を前記複数の芯と接触させることと、
ｆ．  前記ＢＣＦ糸を熱固定することと、を含み、
前記処理は４〜９のｐＨを有する染料組成物を含み、
ＢＣＦ単糸またはＢＣＦ撚糸の一方側に位置する第１の回転ロールと、ＢＣＦ単糸またはＢＣＦ撚糸の他方側に位置する第２の回転ロールとが設けられ、
前記第１の回転ロールには淡色の染料が使用され、
前記第２の回転ロールには前記淡色よりも濃い色の染料が使用される、
プロセス。
【請求項２】
前記第１の回転ロールは上部ロールであり、
前記第２の回転ロールは下部ロールである、請求項１に記載のプロセス。
【請求項３】
前記処理は、防汚組成物、防染み組成物、又はこれらの組み合わせをさらに含む、請求項１に記載のプロセス。
【請求項４】
前記少なくとも１つの回転ロールが、前記少なくとも１つの回転ロールの表面に接触している糸上に均一に分布された芯を含む、請求項１に記載のプロセス。
【請求項５】
前記少なくとも１つの回転ロールが、前記少なくとも１つの回転ロールの表面に接触している前記糸の選択された区分にのみ芯を含む、請求項１に記載のプロセス。
【請求項６】
前記少なくとも１つの回転ロールが、芯が存在しない表面に接触している前記糸の一部を含む、請求項５に記載のプロセス。
【請求項７】
前記ＢＣＦ糸が、５０ｍ／分〜１０００ｍ／分の糸速度で処理される、請求項１に記載のプロセス。
【請求項８】
前記少なくとも１つの回転ロールが、５ｍ／分〜２００ｍ／分の表面速度を有する、請求項１に記載のプロセス。
【請求項９】
前記ＢＣＦ糸の速度が、前記少なくとも１つの回転ロールの表面速度よりも２０ｍ／分〜８００ｍ／分速い、請求項１に記載のプロセス。
【請求項１０】
染料が、前記ＢＣＦ糸の全長にわたってかつ全長に沿って無作為に適用される、請求項３に記載のプロセス。
【請求項１１】
前記少なくとも１つの回転ロールの後に、防汚組成物用アプリケータを更に備える、請求項１に記載のプロセス。
【請求項１２】
前記防汚組成物が、フルオロケミカル、シリコーン、シルセスキオキサン、シラン変性粒子、オルガノシラン変性粒子、アルキル化粒子、アニオン性界面活性剤、およびアニオン性ヒドロトロープからなる群から選択される、請求項３に記載のプロセス。
【請求項１３】
前記防汚組成物が、３〜８のｐＨを有する、請求項３に記載のプロセス。
【請求項１４】
前記フルオロケミカルが、６個以下のフッ素化炭素を有する、請求項１２に記載のプロセス。
【請求項１５】
前記防汚組成物が、臭気制御剤、抗菌剤、抗真菌剤、芳香剤、耐漂白剤、柔軟剤、および紫外線安定剤からなる群から選択される組成物を更に含む、請求項３に記載のプロセス。
【請求項１６】
前記防汚組成物が、防染み組成物を更に含む、請求項３に記載のプロセス。
【請求項１７】
前記防染み組成物が、シンタン、スルホン化ノボラック、スルホン化芳香族アルデヒド縮合生成物（ＳＡＣ）、ならびに／または、ホルムアルデヒド、フェノール、置換フェノール、チオフェノール、スルホン、置換スルホン、オレフィンのポリマーまたはコポリマー、分岐状オレフィン、環状オレフィン、スルホン化オレフィン、アクリレート、メタクリレート、無水マレイン酸、および有機スルホン酸の反応生成物からなる群から選択される、請求項３に記載のプロセス。
【請求項１８】
前記防染み組成物が、繊維の重量に対して５００ｐｐｍ〜４％で存在する、請求項３に記載のプロセス。
【請求項１９】
前記防汚組成物が、染料補助剤、捕捉剤、ｐＨ制御剤、および界面活性剤からなる群から選択される組成物を更に含む、請求項３に記載のプロセス。
【請求項２０】
前記熱固定が、１２５℃〜２００℃の温度で実施される、請求項１に記載のプロセス。
【請求項２１】
前記ＢＣＦ糸が、ポリアミド繊維、ポリエステル繊維、アクリル繊維、およびこれらの組み合わせからなる群から選択される少なくとも１つの繊維を含む、請求項１に記載のプロセス。
【請求項２２】
前記ＢＣＦ糸が、ナイロンを含む、請求項１に記載のプロセス。
【請求項２３】
前記ＢＣＦ糸が、ポリエステルを含む、請求項１に記載のプロセス。
【請求項２４】
前記防汚組成物が、繊維の重量に対して１００ｐｐｍの元素フッ素〜１０００ｐｐｍの元素フッ素で存在する、請求項３に記載のプロセス。
【請求項２５】
前記接触が、アプリケータパッド、湿潤芯、浸漬タンク、噴霧器、および霧吹きからなる群から選択されるデバイスによって実施される、請求項１に記載のプロセス。
【請求項２６】
前記ＢＣＦ糸が、前記防汚組成物と接触する前に染色または着色される、請求項３に記載のプロセス。
【請求項２７】
横断ガイドが、染料ピックアップを支援するように処理方向にわたって繊維を振動させる、請求項３に記載のプロセス。
【請求項２８】
メータポンプが、前記少なくとも１つの回転ロール内から複数の毛細管を通して前記処理を前記複数の芯に供給する、請求項１に記載のプロセス。
【発明の詳細な説明】
【技術分野】
【０００１】
本発明は、嵩高連続フィラメント（ＢＣＦ）カーペットおよび関連する織布のための処理適用プロセスに関し、より具体的には、織る前、編む前、またはタフト加工の前に、染料および性能向上（すなわち、防汚および／または防染み）組成物のような染料および局所処理をＢＣＦ糸に適用するためのプロセスに関する。本プロセスは、ＢＣＦ糸から作製されたカーペットおよび他の繊維製品を染色するか、さもなければ処理する必要がない。したがって、低在庫経費が達成され、費用的かつ環境的に好ましくない染色および低ｐＨ化学薬品処理プロセスが除外される。ＢＣＦ糸に染料および性能向上組成物を適用するために使用されるシステム、および染み／汚れ防止糸、ならびに開示されるプロセスのＢＣＦ糸から作製された防染みおよび防汚特性が改善されたカーペットも本明細書に開示される。
【背景技術】
【０００２】
合繊糸から作製されたカーペットおよび他の布地は、現在、２つの確立されたプロセスを用いて着色される。第１のプロセスは、無色の白糸をカーペットに加工し、そのカーペットを染浴中で染色することを含む。このプロセスは、「酸性染色プロセス」と称される。酸性染色プロセスは、バッチまたは連続染色工程のいずれかであってもよい。各染色工程は、大量の水、染料を固定させる蒸気、およびカーペットを乾燥させる熱を必要とする。加えて、余分な染料および酸性化した性能向上溶液の回収および処分は、製造費用を増やし、廃棄物管理および水処理施設の更なる負担になる。第２のプロセスは、溶融紡糸プロセス中のポリマーに着色顔料を添加する。このプロセスは、「溶液染色プロセス」と称される。溶液染色プロセスは、低費用の工程ではあるが、酸性染色プロセスに比べて、繊維生産者およびカーペット工場に不要な在庫割り当て方策を強いる。消費者需要を満たすために、繊維生産者およびカーペット工場は、溶液染色プロセスによって生成された着色された糸の高価な在庫を維持する必要があり得る。変動する生産需要および多額の在庫費用は、在庫の柔軟性に影響を及ぼし得、溶液染色されたカーペットの色利用度を不要に限定する結果をもたらし得る。
【０００３】
カーペットおよび他の布地は、現在、染み抵抗および／または汚れ抵抗を改善するために局所化学物質を使用して処理される。ナイロンカーペットには、フルオロケミカルを有する染みブロッカー（例えば、酸性染料ブロッカー）および防汚剤の両方が、従来使用されている。ポリエチレンテレフタラート（２ＧＴ）およびポリトリメチレンテレフタラート（３ＧＴ）カーペット、およびポリプロピレンカーペットのようなポリエステルカーペットには、防汚化学物質が、カーペット仕上げ過程の一部としてタフト加工されたカーペットに局所的に適用され得る。ポリエステルおよびポリプロピレンカーペットは、それらが酸性染料部位として機能するアミン末端基を欠いていることによる、酸性染料および染みへの固有の染み抵抗のため、典型的に、染みブロッカー処理を必要としない。
【０００４】
カーペット工場での局所適用は、吸尽適用および噴霧適用の形態であってもよい。吸尽適用（すなわち、高い湿潤含有量（３００〜４００重量％）で柔軟に挟む処理）は、防汚剤の１０〜２０重量％の湿潤含有量での噴霧による吹きかけ適用を超える有効性の改善を提供することで知られている。吸尽適用は、典型的に、噴霧適用が使用するよりも多い量の水およびエネルギーを使用して、カーペットを乾燥させ硬化させる。噴霧吹きかけのフルオロケミカル生成物は、吸尽適用より少ない水およびエネルギーを使用するように設計されるが、満足な防汚特性を付与しない。
【０００５】
一部は大きい規模で、一部は小さい規模の様々な処理が、カーペットの染色および仕上げのためにカーペット業界で使用されるが、現在作製されるカーペットの大部分が、連続染色範囲上で染色され仕上げられる。これは、主に、２つの方法のうちの１つにおいて行われる。すなわち、１つの場合では、２段階の過程が用いられ、それは、カーペットがまず蒸気処理されて染色され、蒸気処理され、すすぎ洗いされ、余分な水が抽出され、次いで、染みブロッカー（ＳＢ）が適用され、カーペットが再度蒸気処理されて洗浄され、次いで、防汚フルオロケミカル（ＦＣ）が、泡または液体噴霧で適用され、カーペットは、最終的に乾燥される。（例えば、米国特許第５，８５３，８１４号、同第５，９４８，４８０号、および国際公開第２０００／０００６９１号を参照のこと）。第２のいくらか改善された、共適用過程と呼ばれる場合では、カーペットが同じく蒸気処理されて染色され、再度蒸気処理され、すすぎ洗いされ、抽出され、次いで、ＳＢとＦＣとの混合物が高湿潤含有量で一緒に適用されて、その後でカーペットおよび化学薬品が、再度蒸気に曝露されて処理を定着させてその後に乾燥が続く。（例えば、米国特許第６，１９７，３７８号および同第５，５２０，９６２号を参照のこと）。両方の場合においても、ＳＢおよびＦＣが、カーペットに浸透して均一な被覆を達成するために、低ｐＨ溶液、余分な水、およびエネルギーが必要とされる。つまり、典型的な従来のプロセスは、次の通りである。ＢＣＦ糸→撚り→熱固定→タフト加工すること→カーペット→染色→染みのブロック／防汚。
【発明の概要】
【０００６】
環境および費用上の理由で、染色液、染みブロッカーおよび局所防汚製剤、特にフルオロケミカルを含有する製剤の全体的な使用量を減少させることが求められている。更に、染色、防染みおよび／または防汚組成物を適用するために使用される水の量および低ｐＨ化学薬品を減少させることも求められている。したがって、このような有益な組成物を、より少ない水、わずかなｐＨ化学薬品、およびより少ないエネルギーを用いて適用するためのプロセスである。
【０００７】
防染みおよび防汚組成物を適用するための現在のカーペット処理システムを省くプロセスの開発が求められる一方で、現行のプロセスは、正当な理由があり存在する。第１に、カーペットの外観は、歴史的に、羊毛もしくはナイロンまたは更にポリエステルのタフト加工されたカーペットを、所望の色合いに染色できることに依存してきたため、均一な染色のプロセスを妨げ得る防染みまたは防汚化学物質のような組成物を用いて、カーペットを前もって処理することは、許されない。更に、染色プロセスは、局所処理化学物質を除去し、それらを効果のないものにする傾向があり得る。
【０００８】
第２に、上述のように、染みおよび汚れ抵抗用のもの等の性能向上製剤を用いて糸または布地を処理することは、典型的に、蒸気を用いて定着させることを含み、低ｐＨはまた、特に酸性染色された布地では、必要とされ得る。したがって、上述の順序（この場合、カーペットが、形成され、次いで、蒸気処理および染色され、再度蒸気処理され、すすぎ洗いされ、抽出され、それに次いで、ＳＢおよびＦＣが適用され、既知の様々なプロセスでは再度蒸気処理および／またはすすぎ洗いを含む）で、カーペットをプロセスすることが、最も実用的であると見なされた。
【０００９】
カーペットはまた、長期間、染色または着色された糸で製作されてきたが、この製作物は、上述のプロセスにおけるように、蒸気およびすすぎ水の同時使用による、さらなる染色、ならびに染みおよび／または汚れ抵抗組成物の適用という選択肢を含めて、非常に多くの可能な方法で処理される。
【００１０】
本明細書に開示される態様は、染色と、後続の染みおよび汚れ抵抗化学物質の適用が必要でなく、このため、大量の在庫の維持に伴う費用、ならびに、このような大規模な布地適用に伴う、蒸気定着およびすすぎ洗いにより発生する廃棄物を回避する、織布、特にタフト加工された物品を製造するプロセスを提供する。
【００１１】
本明細書に開示されるように、１つのプロセスは、染色糸または着色糸の糸巻き取りプロセス中、１つ以上のそのような糸を一緒に撚ったまたはケーブルした直後に染料および局所化学物質を単糸に適用することを含む。化学物質は、次いで、任意に、単糸に熱固定される。次いで、処理された単糸は、乾燥条件下で撚られ、織られ、タフト加工され得、その後、この撚糸は、完成品の布地またはカーペットに織られるか、または織られてタフト加工される。撚りの後、かつ巻き付けおよび熱固定の前に、糸への染色液および局所化学物質の効率的な適用を可能にする新規のシステムも開示される。
【００１２】
具体的には、開示されるプロセスは、撚糸巻き上げリールの下流および糸巻機の上流の機械的な撚りプロセス内に配置された染色液または局所化学物質組成物アプリケータを使用する。つまり、開示されるプロセスは、後置きの大規模かつ無駄の多い染みブロッカー適用ステップを、前の方に、糸撚り中または後に、移動させる。したがって、カーペット製造プロセスは、今後、ＢＣＦ糸→撚り→染色→任意のＳＢ／ＦＣ→熱固定（任意に乾燥熱固定）→タフト加工すること→カーペット、となる。驚くべきことに、開示されるプロセスは、布地の汚れ抵抗の点で、従来技術のプロセスと同じ程度に効果的であるか、またはより一層効果的である。加えて、中性ｐＨ染色液（４〜７．５ｐＨ）が、従来技術の低ｐＨ染色液（ｐＨ１〜３）の代わりに、使用され得る。これは、従来技術のプロセスの環境への影響を減少させる。さらには、染みブロッカー適用の必要性は、カチオン可染ポリアミドまたはポリエステルを含めるため、必ずしも必要ではない。言い換えれば、染みブロッカー適用は、染み抵抗特性を犠牲にすることなく、意識的に除外することができる。
【００１３】
上述されるように、開示される本発明のプロセスは、熱固定することおよびタフト加工することの前、特に染色中に、カーペット糸を処理することが、仕上がったカーペットの品質に影響を及ぼすことが知られているため、直観に反したものである。更に、本発明のプロセスはまた、汚れ抵抗組成物が、通常のライン速度［３０〜８０ヤード／分（ｙｐｍ）］で、相当な廃棄物なしに、撚糸束に均一に適用されることは非常に難しい傾向があるため、直観に反したものである。更には、開示されるプロセスは、糸巻き取り撚り装置が、巻き付けまたは巻き取り前の単糸または撚糸への局所化学物質の適用に、これまで適応していなかったため、直観に反したものである。しかしながら、以下に示されるように、処理されたＢＣＦ糸を用いて製造されるナイロンおよびポリエステルカーペットは、次の望ましい特徴のうちの１つ以上を示す。かかる処理がない同一のカーペットよりも優れた防汚特性。
・  現行技術のプロセスに対して、少なくとも同等の染色特徴。
・  現行技術のプロセスに対して、少なくとも同等の染みおよび汚れ防止性能。
・  現行技術のプロセスによってはどうしても生成されない、望ましい美的特質。
【００１４】
一態様は、ＢＣＦ単糸またはＢＣＦ撚糸に処理を適用するためのプロセスであり、このプロセスは、
ａ．  ＢＣＦ単糸またはＢＣＦ撚糸を提供することと、
ｂ．  巻き上げリールに当該糸を巻き付けることと、
ｃ．  処理を提供するために複数の芯を含む少なくとも１つの回転ロールを提供することと、
ｄ．  当該芯を当該処理と接触させることと、
ｅ．  当該ＢＣＦ糸を当該芯と接触させることと、
ｆ．  当該ＢＣＦ糸を熱固定することと、を含む。
【００１５】
一態様では、ＢＣＦ撚糸またはＢＣＦ単糸を１つ以上の染料組成物または処理組成物を用いて処理するためのプロセスが開示される。このプロセスは、（ａ）ＢＣＦ撚糸またはＢＣＦ単糸を提供することと、（ｂ）巻き上げリールまたは巻き取りパッケージ上に当該ＢＣＦ糸を巻き付けることと、（ｃ）当該ＢＣＦ糸が動いている間、かつ当該ＢＣＦ糸を当該巻き上げリールまたは巻き取りパッケージと接触させ、そこに巻き上げる前に、当該ＢＣＦ糸を当該染料組成物または処理生成物と接触させることと、を含む。染料組成物は、酸性染料組成物または分散染料組成物から成り得る。
【００１６】
別の態様では、ＢＣＦ撚糸またはＢＣＦ単糸を１つ以上の染料組成物または処理組成物を用いて処理するためのプロセスが開示される。このプロセスは、（ａ）ＢＣＦ撚糸またはＢＣＦ単糸を提供することと、（ｂ）巻き取りパッケージ上に当該ＢＣＦ糸を巻き付けることと、（ｃ）当該ＢＣＦ糸が動いている間、かつ当該ＢＣＦ糸を当該巻き取りパッケージと接触させ、そこに巻き上げる前に、当該ＢＣＦ糸を当該染料組成物と接触させることと、（ｄ）当該ＢＣＦ糸を当該染料組成物と接触させた後、かつ当該巻き取りパッケージに巻き付ける前に、当該ＢＣＦ糸を熱固定することと、を含む。染料組成物は、酸性染料組成物または分散染料組成物から成り得る。
【００１７】
本明細書に開示される発明は、染色と、後続の染みおよび汚れ抵抗化学物質の適用が必要でなく、このため、大量の在庫の維持に伴う費用、ならびに、このような大規模な布地適用に伴う、蒸気定着およびすすぎ洗いにより発生する廃棄物を回避する、織布、特にタフト加工された物品を製造するプロセスを提供する。本明細書に開示されるように、このプロセスは、糸巻き取りプロセス中、未染色の単糸への染料および局所化学物質の適用を含む。化学物質は、次いで、任意に、単糸に熱固定される。次いで、処理された単糸は、撚られ、織られ、タフト加工され得るか、または完成品の布地またはカーペットに織られてタフト加工される。撚りの後に続いて、巻き付けおよび熱固定の前に、糸への染色液および局所化学物質の効率的な適用を可能にする新規のシステムも開示される。
【００１８】
具体的には、開示されるプロセスは、機械的な巻き取りプロセス内に配置された染色液および／または性能向上組成物アプリケータを使用する。つまり、開示されるプロセスは、後置きの大規模かつ無駄の多い染みブロッカー適用ステップを、単糸巻き取りプロセスに、移動させる。したがって、カーペット製造プロセスは、今後、ＢＣＦ糸→染色→任意のＳＢ／ＦＣ→任意の熱固定→任意の撚り→熱固定（任意に乾燥熱固定）→タフト加工すること→カーペット、となる。驚くべきことに、開示されるプロセスは、布地の汚れ抵抗の点で、従来技術のプロセスと同じ程度に効果的であるか、またはより一層効果的である。加えて、中性ｐＨ染色液（４〜９ｐＨ）が、従来技術の低ｐＨ染色液（ｐＨ１〜３）の代わりに、使用され得る。これは、従来技術のプロセスの環境への影響を減少させる。
【００１９】
上述されるように、開示される本発明のプロセスは、熱固定することおよびタフト加工することの前、特に染色中に、カーペット糸を処理することが、仕上がったカーペットの品質に影響を及ぼすことが知られているため、直観に反したものである。更に、本発明のプロセスはまた、汚れ抵抗組成物が、通常のライン速度［３０〜８０ヤード／分（ｙｐｍ）］で、相当な廃棄物なしに、撚糸束に均一に適用されることは非常に難しい傾向があるため、直観に反したものである。さらには、開示されるプロセスは、従来技術の巻き取り装置が、巻き取ることの前の単糸への局所化学物質の適用に、これまで適応していなかったため、直観に反したものである。しかしながら、以下に示されるように、処理されたＢＣＦ糸を用いて製造されるナイロンおよびポリエステルカーペットは、次の望ましい特徴のうちの１つ以上を示す。
・  現行技術のプロセスに対して、少なくとも同等の染色特徴。
・  現行技術のプロセスに対して、少なくとも同等の染みおよび汚れ防止性能。
・  現行技術のプロセスによってはどうしても生成されない、望ましい美的特質。
【００２０】
一態様では、ＢＣＦ単糸を染料組成物で処理するためのプロセスが開示される。このプロセスは、（ａ）ＢＣＦ単糸を提供することと、（ｂ）巻き取りパッケージ上に当該ＢＣＦ糸を巻き付けることと、（ｃ）当該ＢＣＦ糸が動いている間、かつ当該ＢＣＦ糸を当該巻き取りパッケージと接触させ、そこに巻き付ける前に、当該ＢＣＦ糸を当該染料組成物と接触させることと、を含む。染料組成物は、酸性染料組成物または分散染料組成物から成り得る。
【００２１】
別の態様では、ＢＣＦ単糸を染料組成物で処理するためのプロセスが開示される。このプロセスは、（ａ）ＢＣＦ単糸を提供することと、（ｂ）巻き取りパッケージ上に当該ＢＣＦ糸を巻き付けることと、（ｃ）当該ＢＣＦ糸が動いている間、かつ当該ＢＣＦ糸を当該巻き取りパッケージと接触させ、そこに巻き付ける前に、当該ＢＣＦ糸を当該染料組成物と接触させることと、（ｄ）当該染料組成物と接触させた後かつ当該巻き取りパッケージに巻き上げる前に、当該ＢＣＦ糸を熱固定することと、を含む。染料組成物は、酸性染料組成物または分散染料組成物から成り得る。
【００２２】
更なる態様では、染料組成物および少なくとも１つの性能向上組成物を用いてＢＣＦ単糸を処理するためのプロセスが開示される。このプロセスは、（ａ）ＢＣＦ単糸を提供することと、（ｂ）巻き取りパッケージ上に当該ＢＣＦ糸を巻き付けることと、（ｃ）当該ＢＣＦ糸を当該染料組成物と接触させることと、（ｄ）任意に、当該ＢＣＦ糸を、第１の性能向上組成物と接触させることと、（ｅ）当該ＢＣＦ糸を当該巻き取りパッケージ上に接触させ、そこに巻き付ける前に、当該ＢＣＦ糸を、第２の性能向上組成物と接触させることと、を含み、当該ＢＣＦ糸が、当該染料、当該任意の第１の性能向上組成物、および当該第２の性能向上組成物と接触する間動いている。染料組成物は、酸性染料組成物または分散染料組成物から成り得る。任意の第１の性能向上組成物は、ポリマーのアミン末端基と結び付き、それらを酸性染料の染みによる染みを付けることから保護する酸性部分を有する種から成り立つ染みをブロックする組成物であり得る。本発明のプロセスに好適な化学物質の一般的部類は、正荷電した染料部位をブロックする任意の化学物質を含み得る。第２の性能向上組成物は、大きな比表面エネルギー化学物質又は他の材料、例えば、水および油に対する大きな接触角のような、大きな比表面エネルギー特性を付与するフルオロケミカル、または更に、類似の特性を有する、非フルオロケミカル粒子材料を含む防汚組成物であり得る。防汚組成物は、防染み成分を更に含むことができる。
【００２３】
更に別の態様では、染料組成物および性能向上組成物を用いてＢＣＦ単糸を処理するためのプロセスが開示される。このプロセスは、（ａ）ＢＣＦ単糸を提供することと、（ｂ）巻き取りパッケージ上に当該ＢＣＦ糸を巻き付けることと、（ｃ）当該ＢＣＦ糸を当該染料組成物と接触させることと、（ｄ）任意に、当該ＢＣＦ糸を、第１の性能向上組成物と接触させることと、（ｅ）当該ＢＣＦ糸を、第２の性能向上組成物と接触させることであって、当該ＢＣＦ糸が、当該染料、当該第１の性能向上組成物、および当該第２の性能向上組成物と接触する間動いている、接触させることと、（ｆ）当該ＢＣＦ糸を当該染料組成物、当該第１の性能向上組成物、および当該第２の性能向上組成物と接触させた後、かつ当該巻き取りパッケージに巻き付ける前に、当該ＢＣＦ糸を熱固定することと、を含む。染料組成物および性能向上組成物は、上に開示される。
【００２４】
更なる態様では、染料成分を含むタフト加工されていないＢＣＦ単糸が開示され、当該染料成分は、ＢＣＦ糸をタフト加工する前に当該ＢＣＦ単糸上に存在する。染料成分は、酸性および分散染料材料から選択される。糸は、ポリアミド繊維を含み得、および／またはポリエステルから選択されたポリマー成分を有し得る。糸は、タフト加工されてカーペットまたは布地に製造され得る。
【００２５】
なおも別の態様では、染料成分、防汚成分、および任意の防染み成分を含むタフト加工されていないＢＣＦ単糸が開示され、当該染色成分、防汚成分、および任意の防染み成分は、ＢＣＦ糸をタフト加工する前に当該ＢＣＦ単糸上に存在する。染料成分は、酸性および分散染料材料から選択される。防汚成分および任意の防染み成分は、上に開示される組成物から選択されることができる。染みをブロックする成分は、任意に、繊維の重量に対して、約０．５〜約４０ｐｐｍの元素硫黄含有量の量で存在する。防汚成分は、繊維重量に対して、約１００ｐｐｍ〜約１０００ｐｐｍの元素フッ素含有量の量で存在する。糸は、ポリアミド繊維を含み得、および／またはポリエステルから選択されたポリマー成分を有し得る。糸は、タフト加工されてカーペットまたは布地に製造され得る。
【００２６】
なおも更なる態様では、染料成分、任意の染みブロッカー成分、および防汚成分を含む、タフト加工されていないＢＣＦ単糸を提供すること、当該ＢＣＦ糸をタフト加工すること、およびカーペットに織ることを含む、当該カーペットを製造するためのプロセスが開示される。染料および性能向上成分は、タフト加工することおよび織る前に、ＢＣＦ糸上に存在するため、現況技術のプロセスに従って染色することまたは酸性化した染みブロッカー組成物および防汚組成物を用いて処理することによって、完成品のカーペットをプロセスする必要がない。
【００２７】
なおも更に別の態様では、染料組成物をＢＣＦ単糸に適用するためのシステムが開示される。このシステムは、（ａ）単糸部材を送る糸パッケージ、（ｂ）当該染料組成物を当該単糸部材に適用する当該糸パッケージの下流に配置された染料組成物アプリケータ、および（ｃ）染色された単糸部材を受け取る巻き取りパッケージを備える。染色組成物は、酸性染料または分散染料材料から成り得る。
【００２８】
なおもまた更なる別の態様では、染料組成物と少なくとも１つの性能向上組成物とをＢＣＦ単糸に適用するためのシステムが開示される。このシステムは、（ａ）単糸部材を送る糸パッケージ、（ｂ）当該染料組成物を当該単糸部材に適用する当該糸パッケージの下流に配置された染料組成物アプリケータ、（ｃ）第１の性能向上組成物を当該単糸部材に適用する当該染料組成物アプリケータの下流に配置された任意の第１の性能向上組成物アプリケータ、（ｄ）当該第２の性能向上組成物を当該単糸部材に適用する当該染料組成物アプリケータの下流に配置された第２の性能向上組成物アプリケータ、および（ｅ）染色された単糸部材を受け取る当該性能向上組成物アプリケータの下流に配置された巻き取りパッケージ、を備える。染色組成物は、酸性染料または分散染料材料から成り得る。任意の第１の性能向上組成物は、ポリマーのアミン末端基と結び付き、それらを酸性染料の染みによる染みを付けることから保護する酸性部分を有する種を有する防染み組成物を含むことができる。第２の性能向上組成物は、大きな比表面エネルギー化学物質又は他の材料、例えば、水および油に対する大きな接触角のような、大きな比表面エネルギー特性を付与するフルオロケミカル、または更に、類似の特性を有する、非フルオロケミカル粒子材料の防汚組成物を含み得る。防汚組成物は、防染み成分を更に含むことができる。
【００２９】
一態様では、ＢＣＦ撚糸を１つ以上の染料組成物で処理するためのプロセスが開示される。このプロセスは、（ａ）ＢＣＦ撚糸を提供することと、（ｂ）巻き上げリール上に当該ＢＣＦ糸を巻き付けることと、（ｃ）当該ＢＣＦ糸が動いている間、かつ当該ＢＣＦ糸を当該巻き上げリールと接触させ、そこに巻き付ける前に、当該ＢＣＦ糸を当該染料組成物と接触させることと、を含む。染料組成物は、酸性染料組成物または分散染料組成物から成り得る。
【００３０】
別の態様では、ＢＣＦ撚糸を１つ以上の染料組成物で処理するためのプロセスが開示される。このプロセスは、（ａ）ＢＣＦ撚糸を提供することと、（ｂ）当該ＢＣＦ糸が動いている間、当該ＢＣＦ糸を当該染料組成物と接触させることと、（ｃ）当該ＢＣＦ糸を当該染料組成物と接触させた後に、当該ＢＣＦ糸を熱固定することと、を含む。染料組成物は、酸性染料組成物または分散染料組成物から成り得る。
【００３１】
さらなる態様では、１つ以上の染料組成物および性能向上組成物を用いてＢＣＦ撚糸を処理するためのプロセスが開示される。このプロセスは、（ａ）ＢＣＦ撚糸を提供することと、（ｂ）巻き上げリール上に当該ＢＣＦ糸を巻き付けることと、（ｃ）当該ＢＣＦ糸を当該染料組成物と接触させることと、（ｄ）任意に、当該ＢＣＦ糸を、染みをブロックする組成物を含む第１の性能向上組成物と接触させることと、（ｅ）当該ＢＣＦ糸を当該巻き上げリール上に接触させ、そこに巻き付ける前に、当該ＢＣＦ糸を、防汚組成物を含む第２の性能向上組成物と接触させることと、を含み、当該ＢＣＦ糸が、当該染料、当該任意の第１の性能向上組成物、および当該第２の性能向上組成物と接触する間動いている。染料組成物は、酸性染料組成物または分散染料組成物から成り得る。染みをブロックする組成物は、ポリマーのアミン末端基と結び付き、それらを酸性染料の染みによる染みを付けることから保護する酸性部分を有する種から成り得る。本発明のプロセスに好適な化学物質の一般的部類は、正荷電した染料部位をブロックする任意の化学物質を含み得る。防汚組成物は、大きな比表面エネルギー化学物質又は他の材料、例えば、水および油に対する大きな接触角のような、大きな比表面エネルギー特性を付与するフルオロケミカル、またはさらに、類似の特性を有する、非フルオロケミカル粒子材料から成り得る。防汚組成物は、防染み成分を更に含むことができる。
【００３２】
更に別の態様では、１つ以上の染料組成物および性能向上組成物を用いてＢＣＦ撚糸を処理するためのプロセスが開示される。このプロセスは、（ａ）ＢＣＦ撚糸を提供することと、（ｂ）当該ＢＣＦ糸を当該染料組成物と接触させることと、（ｃ）任意に、当該ＢＣＦ糸を、染みをブロックする組成物を含む第１の性能向上組成物と接触させることと、（ｄ）当該ＢＣＦ糸を、防汚組成物を含む第２の性能向上組成物と接触させることであって、当該ＢＣＦ糸が、当該染料、当該任意の第１の性能向上組成物、および当該第２の性能向上組成物と接触する間動いている、接触させることと、（ｅ）当該ＢＣＦ糸を当該染料組成物、当該任意の第１の性能向上組成物、および当該第２の性能向上組成物と接触させた後に、当該ＢＣＦ糸を熱固定することと、を含む。染料組成物および性能向上組成物は、上に開示される。
【００３３】
更なる態様では、染料成分を含むタフト加工されていないＢＣＦ撚糸が開示され、当該染料成分は、ＢＣＦ糸をタフト加工する前に当該ＢＣＦ撚糸上に存在する。染料成分は、酸性および分散染料材料から選択される。糸は、ポリアミド繊維を含み得、および／またはポリエステルから選択されたポリマー成分を有し得る。糸は、タフト加工されてカーペットまたは布地に製造され得る。
【００３４】
なおも別の態様では、染料成分、防汚成分、および任意の防染み成分を含むタフト加工されていないＢＣＦ撚糸が開示され、当該染色成分、防汚成分、および任意の防染み成分は、ＢＣＦ糸をタフト加工する前に当該ＢＣＦ撚糸上に存在する。染料成分は、酸性および分散染料材料から選択される。防汚成分および任意の防染み成分は、上に開示される組成物から選択されることができる。染みをブロックする成分は、任意に、繊維の重量に対して、約０．５〜約４０ｐｐｍの元素硫黄含有量の量で存在する。防汚成分は、繊維重量に対して、約１００ｐｐｍ〜約１０００ｐｐｍの元素フッ素含有量の量で存在する。糸は、ポリアミド繊維を含み得、および／またはポリエステルから選択されたポリマー成分を有し得る。糸は、タフト加工されてカーペットまたは布地に製造され得る。
【００３５】
なおも更なる態様では、染料成分、任意の染みブロッカー成分、および防汚成分を含む、タフト加工されていないＢＣＦ撚糸を提供すること、当該ＢＣＦ糸をタフト加工すること、およびカーペットに織ることを含む、当該カーペットを製造するためのプロセスが開示される。染料および性能向上成分は、タフト加工することおよび織る前に、ＢＣＦ糸上に存在するため、現況技術のプロセスに従って染色することまたは酸性化した染みブロッカー組成物および防汚組成物を用いて処理することによって、完成品のカーペットをプロセスする必要がない。
【００３６】
なおも更に別の態様では、染料組成物をＢＣＦ撚繊維に適用するためのシステムが開示される。このシステムは、（ａ）少なくとも２つの個別の糸部材から作製された単糸部材を送る第１の糸巻き上げデバイス、（ｂ）当該染料組成物を当該単糸部材に適用する当該糸巻き上げデバイスの下流に配置された染料組成物アプリケータ、および（ｃ）染色された単糸部材を受け取る第２の糸巻き上げデバイスを備える。染色組成物は、酸性染料または分散染料材料から成り得る。
【００３７】
なおもまた更なる別の態様では、染料組成物と少なくとも１つの性能向上組成物とをＢＣＦ撚繊維に適用するためのシステムが開示される。このシステムは、（ａ）少なくとも２つの個別の糸部材から作製された単糸部材を送る第１の糸巻き上げデバイス、（ｂ）当該染料組成物を当該単糸部材に適用する当該糸巻き上げデバイスの下流に配置された染料組成物アプリケータ、（ｃ）防染み組成物を当該単糸部材に適用する当該染料組成物アプリケータの下流に配置された任意の防染み成分アプリケータ、（ｄ）防汚組成物を当該単糸部材に適用する当該染料組成物アプリケータの下流に配置された防汚アプリケータ、および（ｄ）染色された単糸部材を受け取る第２の糸巻き上げデバイス、を備える。染色組成物は、酸性染料または分散染料材料から成り得る。防染み組成物は、ポリマーのアミン末端基と結び付き、それらを酸性染料の染みによる染みを付けることから保護する酸性部分を有する種から成り得る。防汚組成物は、大きな比表面エネルギー化学物質又は他の材料、例えば、水および油に対する大きな接触角のような、大きな比表面エネルギー特性を付与するフルオロケミカル、またはさらに、類似の特性を有する、非フルオロケミカル粒子材料から成り得る。防汚組成物は、防染み成分を更に含むことができる。
【００３８】
上述のように、開示される本発明のプロセスは、熱固定することおよびタフト加工することの前、特に染色中に、カーペット糸を処理することが、仕上がったカーペットの品質に影響を及ぼすことが知られているため、直観に反したものである。更に、本発明のプロセスはまた、汚れ抵抗組成物が、通常のライン速度で、相当な廃棄物なしに、撚糸束に均一に適用されることは非常に難しい傾向があるため、直観に反したものである。更には、開示されるプロセスは、糸撚り装置が、巻き付けの前の撚糸への局所化学物質の適用に、これまで適応していなかったため、直観に反したものである。しかしながら、以下に示されるように、処理されたＢＣＦ糸を用いて製造されるナイロンカーペットは、かかる処理がない同一のカーペットよりも優れた防汚特性を示す。
【００３９】
一態様では、ＢＣＦ撚糸を、防汚成分を含む防汚組成物を用いて処理するためのプロセスが開示される。このプロセスは、（ａ）ＢＣＦ撚糸を提供することと、（ｂ）当該ＢＣＦ糸が動いている間、当該ＢＣＦ糸を当該防汚組成物と接触させることと、（ｃ）当該ＢＣＦ糸を乾燥熱固定することと、を含む。防汚組成物は、大きな比表面エネルギー化学物質又は他の材料、例えば、水および油に対する大きな接触角のような、大きな比表面エネルギー特性を付与するフルオロケミカル、またはさらに、類似の特性を有する、非フルオロケミカル粒子材料から成り得る。防汚組成物は、防染み成分を更に含むことができる。
【００４０】
なおも別の態様では、防汚組成物をＢＣＦ撚繊維に適用するためのシステムが開示される。このシステムは、（ａ）少なくとも２つの個別の糸部材から作製された単糸部材を送る第１の糸巻き上げデバイス、（ｂ）当該防汚組成物を当該単糸部材に適用する当該糸巻き上げデバイスの下流に配置された防汚組成物アプリケータ、（ｃ）当該防汚組成物アプリケータから下流に配置された糸乾燥熱固定装置、および（ｄ）当該単糸部材を受け取る第２の糸巻き上げデバイスを備える。防汚組成物は、大きな比表面エネルギー化学物質又は他の材料、例えば、水および油に対する大きな接触角のような、大きな比表面エネルギー特性を付与するフルオロケミカル、またはさらに、類似の特性を有する、非フルオロケミカル粒子材料から成り得る。防汚組成物は、防染み成分を更に含むことができる。
【００４１】
定義
当該分野の当業者には、大部分はよく知られているが、明瞭さのために、以下の定義が与えられる。
【００４２】
ＯＷＦ（繊維の重量に対して（Ｏｎ  ｗｅｉｇｈｔ  ｏｆ  ｆｉｂｅｒ））：繊維の重量％としての、適用された化学物質の量。
【００４３】
ＷＰＵ（湿潤含有量）：カーペットを乾燥させる前の、カーペットに適用された水および溶媒の量で、繊維の重量％として表される。
【発明を実施するための形態】
【００４４】
ＢＣＦ糸を、当該糸が動いている間、かつ接触させて糸パッケージまたはケーク（ｃａｋｅ）に巻き付けるか、または巻き取る前に、染料および／または化学薬品処理組成物と接触させることを含む、単ＢＣＦ糸または嵩高連続フィラメント（ＢＣＦ）撚糸を処理するためのプロセスが開示される。このプロセスは、ＢＣＦ糸を染みブロッカーおよび防汚組成物を含む１つ以上の性能向上組成物と接触させることも含み得る。
【００４５】
嵩高連続フィラメント（ＢＣＦ）糸は、嵩高ジェットまたは押込み室の使用を通じて達成され得るような、三次元捲縮の高レベルによって他の繊維製品糸から区別される。捲縮は、カーペット糸としての使用に特に適しているＢＣＦを作製する。しかしながら、嵩高は、糸内部の繊維への染料または他の化学薬品処理の適用を非捲縮糸に比べてより困難なものにする。
【００４６】
ＢＣＦ糸を、当該糸が動いている間、かつ巻き上げリールまたは糸巻機と接触させてそこに糸を巻き付けて糸パッケージまたはケーク（ｃａｋｅ）を作成する前に、染料または処理組成物と接触させることを含む、ＢＣＦ撚糸を処理するためのプロセスが開示される。このプロセスは、ＢＣＦ糸を染みブロッカーおよび防汚組成物を含む１つ以上の性能向上組成物と接触させることもまたあるいは含み得る。
【００４７】
染料または処理組成物成分であり、それは、約３０〜約８０ｙｐｍを含む約１０〜約１００ｕｐｍで、ＢＣＦ撚糸に連続的に適用されるように適合される。染みブロッカー組成物は、防染み成分を含み、１０〜５０％、好ましくは、１５〜３０％の湿潤含有量でＢＣＦ単糸またはＢＣＦ撚糸に連続的に適用されるように適合される。防汚組成物は、防汚成分を含み、約１０重量％〜約３０重量％、約２０重量％〜約３０重量％、および約１０重量％〜約２０重量％を含む、約５重量％〜約５０重量％の間の湿潤含有量でＢＣＦ単糸またはＢＣＦ撚糸に連続的に適用されるように適合される。ＢＣＦ単糸またはＢＣＦ撚糸は、任意に、糸を染料およびまたは性能向上処理組成物および１つ以上の性能向上組成物と接触させた後に、熱固定前に、熱固定されまた組織化され得る。熱固定する温度は、約１６０℃〜約１９５℃を含む、約１２５℃〜約２００℃の範囲に及び得る。熱固定の状態に留まる時間は、約０．５〜約３分および約０．５〜約１分を含む、約０．５〜約４分の範囲に及び得る。
【００４８】
開示される染料組成物で使用するための染料成分は、酸性染料または分散染料である。酸性染料成分は、当該分野の当業者には既知であり、１つ以上の有機発色団部分を含有する水溶性イオン種である。酸性染料は、典型的に、粉末形態で提供され、異なる酸性染料を使用して、各選択された染料成分の使用率、用いられた１つ以上の酸性補助剤の使用率、および染色区域の基板の滞留時間のようなプロセス条件に応じて明確に定義された色選択に到達し得る。好適な酸性染料組成物の例としては、Ｏｒａｎｇｅ  ３Ｇ、Ｒｅｄ  ２Ｂ、およびＢｌｕｅ  ４Ｒが挙げられる。分散染料成分は、同様に、当該分野の当業者には既知であり、１つ以上の有機発色団部分を含有する水不溶性非イオン種である。分散染料は、分散剤と組み合わせたペースト形態、または粉末形態のいずれかで提供される。異なる分散染料を組み合わせて使用して、各選択された分散染料成分の使用率、用いられた特定の分散剤（単数）または分散剤（複数）、および染色区域の基板の滞留時間のようなプロセス条件に応じて明確に定義された色選択に到達し得る。好適な分散染料組成物の例としては、Ｄｉｓｐｅｒｓｅ  Ｒｅｄ  ６０、Ｄｉｓｐｅｒｓｅ  Ｙｅｌｌｏｗ  ８６、およびＤｉｓｐｅｒｓｅ  Ｖｉｏｌｅｔ  ３３が挙げられる。
【００４９】
開示される染みブロッカー組成物において使用するための防染み成分は、ポリマーアミン末端基と関連し、それらを酸性染料の染みによる染みを付けることから保護する酸性部分を有する成分を有する。本発明のプロセスに好適な化学物質の一般的部類は、正荷電した染料部位をブロックする任意の化学物質を含み得る。染みブロッカーは、シンタン、スルホン化ノボラック、スルホン化芳香族アルデヒド縮合生成物（ＳＡＣ）、ならびに／または、ホルムアルデヒド、フェノール、置換フェノール、チオフェノール、スルホン、置換スルホン、オレフィンのポリマーまたはコポリマー、分岐状オレフィン、環状オレフィン、スルホン化オレフィン、アクリレート、メタクリレート、無水マレイン酸、および有機スルホン酸の反応生成物のような様々な形態で利用可能である。それらは、通常、特定の化学物質に応じて、ホルムアルデヒド、フェノール、ポリメタクリル酸、無水マレイン酸、およびスルホン酸を反応させることにより作製される。更に、染みブロッカーは、典型的に、水溶性であり、一般的には、繊維に浸透する一方で、防汚剤、通常フルオロケミカルは、繊維の表面を被覆する、非水溶性の分散体である。２つ以上の染みブロッカーが、防染み組成物において使用され得る。
【００５０】
染みブロッカーの例としては、これらに限定されないが、（Ａｍｅｒｉｃａｎ  Ｅｍｕｌｓｉｏｎｓ  Ｃｏｍｐａｎｙ，  Ｉｎｃ．，  Ｄａｌｔｏｎ，  Ｇａ．からの）ＣＥＡＳＥＳＴＡＩＮおよびＳＴＡＩＮＡＷＡＹ、（Ｂａｙｅｒ  Ｃｏｒｐｏｒａｔｉｏｎ，  Ｒｏｃｋ  Ｈｉｌｌ，  Ｎ．Ｃ．からの）ＭＥＳＩＴＯＬ、（Ｃｉｂａ  Ｃｏｒｐｏｒａｔｉｏｎ，  Ｇｒｅｅｎｓｂｏｒｏ，  Ｎ．Ｃ．からの）ＥＲＩＯＮＡＬ、（Ｃｒｏｍｐｔｏｎ  ＆  Ｋｎｏｗｌｅｓ  Ｃｏｌｏｒｓ，  Ｉｎｃ．，  Ｃｈａｒｌｏｔｔｅ，  Ｎ．Ｃ．からの）ＩＮＴＲＡＴＥＸ、（Ｄｙｅｔｅｃｈ，  Ｉｎｃ．，  Ｄａｌｔｏｎ，  Ｇａ．からの）ＳＴＡＩＮＫＬＥＥＲ、（Ｌｅｎｍａｒ  Ｃｈｅｍｉｃａｌ  Ｃｏｒｐｏｒａｔｉｏｎ，  Ｄａｌｔｏｎ，  Ｇａ．からの）ＬＡＮＯＳＴＡＩＮ、および（Ｅ．Ｉ．  ｄｕ  Ｐｏｎｔ  ｄｅ  Ｎｅｍｏｕｒｓ  ａｎｄ  Ｃｏｍｐａｎｙ，  Ｗｉｌｍｉｎｇｔｏｎ，  Ｄｅｌ．からの）ＳＲ−３００、ＳＲ−４００、およびＳＲ−５００等のフェノールホルムアルデヒドポリマーまたはコポリマー、（３Ｍ  Ｃｏｍｐａｎｙ，  Ｓｔ．  Ｐａｕｌ  Ｍｉｎｎ．からの）ＳＣＯＴＣＨＧＡＲＤ  ＦＸシリーズのカーペットプロテクター等のメタクリル酸のポリマー、Ｒｏｃｋｌａｎｄ  Ｒｅａｃｔ−Ｒｉｔｅ，  Ｉｎｃ．，  Ｒｏｃｋｍａｒｔ，  Ｇａからの）スルホン化脂肪酸、およびＡｒｒｏｗＳｔａｒ  ＬＬＣ，  ＤａｌｔｏｎおよびＴｒｉ−Ｔｅｘ，  Ｃａｎａｄａからの染み抵抗化学物質が挙げられる。
【００５１】
開示される防汚組成物において使用するための防汚成分は、水および油に対する大きな接触角（例えば、それによって処理された表面上で水および油が、「玉になる」）のような、大きな比表面エネルギー特性を付与する。防汚成分は、フルオロケミカル分散体を含み得、この分散体は、フルオロケミカルアロファネート、フルオロケミカルポリアクリレート、フルオロケミカルウレタン、フルオロケミカルカルボジイミド、フルオロケミカルグアニジン、テロマーでないフルオロケミカル、およびＣ２〜Ｃ８化学物質を組み込んだフルオロケミカルからなる群から選択されたものを含む、主に、カチオン性またはアニオン性のいずれかであり得る。あるいは、フルオロケミカルは、６個以下のフッ素化炭素を含む８個以下のフッ素化炭素を有する１つ以上の単量体反復単位を有することができる。例示的なフルオロケミカル防汚成分は、ＤｕＰｏｎｔ  ＴＬＦ  １０８１６および１０８９４、Ｄａｉｋｉｎ  ＴＧ  ２５１１、およびＤｕＰｏｎｔ（商標）Ｃａｐｓｔｏｎｅ（登録商標）ＲＣＰを含む。非フッ素化防汚成分は、スルホネート、スルフェート、ホスフェート、およびカルボキシレートを含む、シリコーン、シルセスキオキサンおよびシラン変性粒子、オルガノシラン変性粒子およびアルキル化粒子、アニオン性非フッ素化界面活性剤、およびアニオン性ヒドロトロープ非フッ素化界面活性剤を含み得る。（米国特許第６，８２４，８５４号を参照されたく、これは参照によって本明細書に組み込まれる）。２つ以上の防汚成分が、防汚組成物において使用され得る。
【００５２】
染料組成物は、ＢＣＦ撚糸またはＢＣＦ単糸に、それが動いている間、かつ巻き上げリールまたは糸巻機に接触する前に、接触させるように適合される。更に、染料組成物は、糸が、任意に、組成物の適用後に熱固定され得るため、中性ｐＨ（例えば、５．５〜７．５を含む、４〜９）であり得る。このプロセスは、激しい低ｐＨ化学物質の必要性を放棄し、脱イオン水は、開示されるプロセスにおいて使用するのに好適である。
【００５３】
染みブロッカー組成物は、ＢＣＦ撚糸またはＢＣＦ単糸に、それが動いている間、かつ巻き上げリールまたは糸巻機に接触する前に、接触させるように適合される。更に、染みブロッカー組成物は、糸が、任意に、組成物の適用後に熱固定され得るため、中性ｐＨ（例えば、６〜８）であり得る。このプロセスは、激しい低ｐＨ化学物質の必要性を放棄する。
【００５４】
防汚組成物は、ポリマーアミン末端基と関連し、それらを酸性染料の染みによる染みを付けることから保護する酸性部分を含む任意の染みブロッカー成分も有し得る。本発明のプロセスに好適な化学物質の一般的部類は、正荷電した染料部位をブロックする任意の化学物質を含み得る。染みブロッカーは、シンタン、スルホン化ノボラック、スルホン化芳香族アルデヒド縮合生成物（ＳＡＣ）、ならびに／または、ホルムアルデヒド、フェノール、置換フェノール、チオフェノール、スルホン、置換スルホン、オレフィンのポリマーまたはコポリマー、分岐状オレフィン、環状オレフィン、スルホン化オレフィン、アクリレート、メタクリレート、無水マレイン酸、および有機スルホン酸の反応生成物のような様々な形態で利用可能である。それらは、通常、特定の化学物質に応じて、ホルムアルデヒド、フェノール、アクリル酸、メタクリル酸、イタコン酸、無水マレイン酸、および有機スルホン酸を反応させることにより作製される。更に、染みブロッカーは、典型的に、水溶性であり、一般的には、繊維に浸透する一方で、防汚剤、通常フルオロケミカルは、繊維の表面を被覆する、非水溶性の分散体である。染みブロッカーはまた、別個のアプリケータを用いて防汚剤の後に続いて適用され得る。
【００５５】
染みブロッカーの例としては、これらに限定されないが、（Ａｐｏｌｌｏ  Ｃｈｅｍｉｃａｌ  Ｃｏ．，  Ｇｒａｈａｍ，  ＮＣからの）Ｂａｒｓｈｉｅｌｄ  Ｋ−９、（Ｐｅａｃｈ  Ｓｔａｔｅ  Ｌａｂｓ，  Ｒｏｍｅ，  ＧＡからの）ＲＭ、（３Ｍ  Ｃｏｍｐａｎｙ，  Ｓｔ．  Ｐａｕｌ，  ＭＮからの）ＦＸ−３６９、および（Ｅ．Ｉ．  ｄｕ  Ｐｏｎｔ  ｄｅ  Ｎｅｍｏｕｒｓ  ａｎｄ  Ｃｏｍｐａｎｙ，  Ｗｉｌｍｉｎｇｔｏｎ，  ＤＥからの）Ｚｅｌａｎ  ８２３６のようなフェノールホルムアルデヒドポリマーまたはコポリマー、（３Ｍ  Ｃｏｍｐａｎｙ，  Ｓｔ．  Ｐａｕｌ，  ＭＮからの）ＦＸ−６５７およびＦＸ−６６１のようなメタクリル酸のポリマーおよびコポリマー、（Ｅ．Ｉ．  ｄｕ  Ｐｏｎｔ  ｄｅ  Ｎｅｍｏｕｒｓ  ａｎｄ  Ｃｏｍｐａｎｙ，  Ｗｉｌｍｉｎｇｔｏｎ，  ＤＥからの）ＳＲ−５００のような無水マレイン酸のポリマーおよびコポリマー、およびＡｒｒｏｗＳｔａｒ  ＬＬＣ（Ｄａｌｔｏｎ，  ＧＡ）、ＴＡＮＡＴＥＸ  Ｃｈｅｍｉｃａｌｓ（Ｄａｌｔｏｎ，  ＧＡ）、およびＴｒｉ−Ｔｅｘ  Ｃｏ．，  Ｉｎｃ．（Ｓａｉｎｔ−Ｅｕｓｔａｃｈｅ，  Ｑｃ，  Ｃａｎａｄａ）からの抗染み化学物質が挙げられる。
【００５６】
一般的な染みブロッカーは、化学物質の一部としてスルホン化部分を使用し、処理された繊維上に硫黄が存在する結果をもたらす。硫黄含有量は、繊維の重量において、５％の染みブロッカーでの約５０ｐｐｍ〜０．１％の染みブロッカーでの約１ｐｐｍの範囲に及び得る。したがって、上の染みブロッカー濃度に基づいて、繊維の重量における硫黄含有量は、約１ｐｐｍ〜約３０ｐｐｍ、約５ｐｐｍ〜約２０ｐｐｍ、および約５ｐｐｍ〜約１０ｐｐｍを含む、約０．５ｐｐｍ〜約４０ｐｐｍの範囲に及ぶ。硫黄含有量は、ｘ線回折または他の方法によって測定することができる。
【００５７】
染料、処理、または防汚組成物は、ＢＣＦ撚糸に、それが動いている間、かつ巻き上げリールに接触するかまたは熱固定する前に、接触させるように適合される。更に、防汚組成物は、糸が、任意に、組成物の適用後に熱固定され得るため、中性ｐＨ（例えば、６〜８）であり得る。このプロセスは、激しい低ｐＨ化学物質の必要性を放棄する。
【００５８】
接触させることは、これらに限定されないが、アプリケータパッド、挟み式ローラー、湿式芯、浸漬タンク、噴霧器、および霧吹きを含む、湿潤材料を乾燥基板に適用する任意の好適なデバイスによって実施され得る。
【００５９】
例えば、綿芯は、一緒に積み重ねられて所望の厚さ（例えば、ス”〜３”）を形成することができ、一定の流速で移動している糸に染色液を転移するために染浴中に置かれ得る。芯の厚さの選択は、所望の色の深みおよび色濃度を達成するのに必要とされる最適芯および糸の接触時間に基づいた。更なる選択肢は、芯アプリケータステーションの複数のセットを使用することである。第１の芯アプリケータステーションは、第１の色を糸に適用し、第２の芯アプリケータステーションは、第２の色または性能向上化学物質を糸に適用する。各芯アプリケータステーションは、１つ以上の芯で作製され得る。
【００６０】
別の選択肢は、芯によって覆われた１つ、２つ、またはそれ以上の回転ロールを用いて、染色液または他の処理剤を糸に転移することである。ここで、糸は、２つの回転ロールの間を通ってもよい。１つのロールと接触してもよいか、または２つ以上の回転ロールの間を通ってもよい。そのロールの表面上の芯は、円柱状のロールの内側から外側表面まで延在する１つ以上の半径方向に配向された毛細管による処理を用いて供給されてもよい。芯は、表面の一部分に場所を特定されてもよいか、または表面全体に均一に分布されてもよい。糸の長さの局所的一部分への処理が所望される場合、芯の一部を備えるロールが、選択される（芯が存在しないロール表面の区分が存在することを意味する）。糸の全長に沿う処理が所望される場合、表面全体に均一に分布された芯を備えるロールが、選択される。異なるロールと異なる芯を組み合わせる構成を使用して糸に更なる効果を提供し得る。染料または化学薬品処理は、所望の通り、ＢＣＦ糸の全長にわたって無作為に適用され得るかまたは均一に適用され得る。
【００６１】
防汚または防染み組成物のような化学薬品処理が望まれる場合、芯を含む少なくとも１つの回転ロールのうちのもの以外のアプリケータを介して適用されてもよい。適用される場合、防汚剤は、染料の後に続いて適用され得る。
【００６２】
ＢＣＦ糸の糸速度は、芯を含むロールの表面速度よりも大きくなる。例えば、ＢＣＦ糸は、回転ロールの表面速度よりも約２０ｍ／分〜約８００ｍ／分速い、速度を有し得る。ＢＣＦ糸の糸速度は、約１００〜約８００ｍ／分を含む約５０ｍ／分〜約１０００ｍ／分であり得る。少なくとも１つの回転ロールの速度は、約５０ｍ／分〜約１００ｍ／分を含む約５ｍ／分〜約２００ｍ／分であり得る。
【００６３】
ポンプの使用によって糸に接触する染色液または他の処理剤の量を計量して、制御する。これは、所望の量の染料または化学薬品処理の正確な適用を可能にする。量は、糸の長さにわたって様々であってもよい。
【００６４】
更に、複数のロールが、連続して使用されてもよい。例えば、１つのロールが、動いている糸の片側に第１の色を適用し、別のロールが、糸の他方の側に第２の色を適用して、独特の２色糸を生み出すことができる。更に、２つのセットの挟み式ロールが使用されてもよい。第１のセットは、第１の色を糸に適用し、第２のセットは第２の色または性能向上化学薬品を適用し得る。上の選択肢の任意の組み合わせが、多色、色の深みを有し、様々な性能化学薬品を有する糸を製造するために使用され得る。
【００６５】
本明細書に開示される態様は、液体染料および／または性能化学薬品をカーペット繊維に適用するエネルギー効率の良いかつ環境に優しい方法を提供する装置およびプロセスを提供する。これを使用して単色または多色カーペット繊維を作製でき、ＢＣＦ単糸またはＢＣＦ撚糸を用いる。色の変化は、末端に沿っておよび／または繊維束にわたって起こり得る。それをまた使用して間欠性濃または淡可染性を有する白可染カーペット繊維を作製できる。
【００６６】
いくつかの態様の装置は、１つまたは複数の連続して配置された回転ロールのうちのものを含む。回転ロールの表面は、回転ロールの中心から表面に均一におよび連続的に液体染料または性能化学薬品を移行することが可能である芯で被覆される。カーペット繊維は、回転ロールの表面速度よりも著しく速い処理速度で染料または性能化学薬品を含有するように、ロールの周りで包まれる。横断ガイドは、染料含有量を支援するように処理方向にわたって繊維を振動させるために含まれてもよい。
【００６７】
各ロールは、移動している繊維への染料の間欠性適用を提供するように部分的に被覆され得る。ロールの回転速度を変えることによって、被覆部分の場所および幅、種々の色を有する繊維、および色分割長は、極めて低い湿潤含有率（１０〜３０％）で生成され得る。色の変化は、繊維束に沿ってかまたは繊維束にわたって起こり得る。
【００６８】
このデバイスは、染料、性能化学薬品を硬化し同時に撚りを固定するＳｕｐｅｒｂａまたはＳｕｅｓｓｅｎのような熱固定機に連結され得る。このデバイスは、極めて低い湿潤含有量で繊維に染料を適用する非常に効率的な方法を提供する。染色および熱固定の間または後に、余分なすすぎ洗いステップおよび乾燥ステップを付け加える必要がない。
【００６９】
開示されるプロセスによって提供される有利点は、（１）末端に沿うおよび／または糸束にわたる濃または淡酸可染性変化、（２）末端に沿う色変化、および（３）糸束にわたる多色、を含む。
【００７０】
防汚組成物の湿潤含有量は、約１０重量％〜約３０重量％、約２０重量％〜約３０重量％、および約１０重量％〜約２０重量％を含む、約５重量％〜約５０重量％である。得られるＢＣＦ撚糸は、フッ素系の防汚成分が使用される場合、繊維の重量に対して、約１００〜約５００ｐｐｍの元素フッ素、約２００〜約４００ｐｐｍの元素フッ素、および約１００ｐｐｍ〜約３００ｐｐｍの元素フッ素を含む、約１００ｐｐｍ〜約１０００ｐｐｍの元素フッ素を有し得る。防汚組成物が染みブロッカーを更に含んだ場合、それは、繊維の重量に対して、約１０００ｐｐｍ〜約３％、約０．５％〜約２％、および約０．５％〜約１％を含む、約５００ｐｐｍ〜約４％で存在する。
【００７１】
染みブロッカー組成物の湿潤含有量は、繊維の重量に対して、約１０００ｐｐｍ〜約３％、約０．５％〜約２％、および約０．５％〜約１％を含む、約５００ｐｐｍ〜約４％で存在する。一般的な染みブロッカーは、化学物質の一部としてスルホン化部分を使用し、処理された繊維上に硫黄が存在する結果をもたらす。硫黄含有量は、繊維の重量において、５％の染みブロッカーでの約５０ｐｐｍ〜０．１％の染みブロッカーでの約１ｐｐｍの範囲に及び得る。したがって、上の染みブロッカー濃度に基づいて、繊維の重量における硫黄含有量は、約１ｐｐｍ〜約３０ｐｐｍの元素硫黄、約５ｐｐｍ〜約２０ｐｐｍの元素硫黄、および約５ｐｐｍ〜約１０ｐｐｍの元素硫黄を含む、約０．５ｐｐｍ〜約４０ｐｐｍの元素硫黄の範囲に及ぶ。硫黄含有量は、ｘ線回折または他の方法によって測定することができる。
【００７２】
性能向上剤は、臭気制御剤、抗菌剤、抗真菌剤、芳香剤、耐漂白剤、柔軟剤、および紫外線安定剤からなる群から選択される１つ以上の成分を更に含むことができる。
【００７３】
ＢＣＦ単糸またはＢＣＦ撚糸は、ナイロン６，６、ナイロン６、ナイロン４，６、ナイロン６，１０、ナイロン１０，１０、ナイロン１２、そのコポリマー、およびこれらの混合物から作製されたもののようなポリアミド繊維から作製することができる。更に、ＢＣＦ単糸またはＢＣＦ撚糸は、ポリエステル成分のような更なるポリマー成分も有することができる。更なるポリマー成分は、ポリアミド繊維（例えば、ポリアミド／ポリエステル繊維）を作製する前に、（溶融混合または共重合によって）ポリアミドと共に組み込まれることができるか、または、ＢＣＦ撚糸を作製するようにポリアミド繊維と撚られる単独の繊維であってもよい。しかしながら、カチオン可染ナイロン、ポリエステル、およびアクリル繊維も、一緒にかまたは排他的にかのいずれかで使用されてもよい。
【００７４】
カチオン可染ナイロンおよび／またはポリエステルのみが本発明のＢＣＦ糸に存在するときは、染みブロッカーの使用が不要である。言い換えれば、染みブロッカーは、プロセスから除外され、更に合理化し、費用およびこれらの化学薬品の環境への曝露を削減させる。好適なカチオン可染ナイロンは、５−スルホイソフタル酸等の、スルホイソフタル酸、コモノマーとしてのナトリウム塩を用いて変性されたナイロン６またはナイロン６６のような上述のナイロン組成物のうちのいずれかであってもよい。
【００７５】
上述のように、ＢＣＦ糸は、ポリアミドおよび／またはポリエステルポリマー成分を用いて製造されることができる。知られている吸尽プロセスに比べて、少量の防汚組成物が適用されるにもかかわらず、高い防汚成分（例えばフッ素の）含有量が糸の表面上で達成されるという点に、開示されるプロセスの予想外の利点が見出された。更に、開示される発明のプロセスにおいて適用された防汚組成物は、フルオロケミカルまたは非フルオロケミカル系か、またはフルオロケミカルまたはフルオロポリマー材料と非フッ素化汚れ抵抗材料との混合物のいずれかであり得る。
【００７６】
開示されるプロセスは、後続の染色を必要としない、撚る前に色素かまたはそれらの組成物に含まれる色素のいずれかを有する、糸に適用され得る。着色糸は、酸性溶液染色された繊維ならびに分散、カチオン、およびアニオン染色された繊維によって作製することができる。このプロセスにおける使用に好適な糸は、ポリエステルの場合のように塩基組成物によってであれ、またはナイロンの場合のように糸のポリマー組成物に強酸官能基を含めることによってであれ、固有の染み抵抗を更に含み得る。開示されるプロセスによる染色または着色される糸（すなわち、着色された糸）の使用は、後続の染色の必要を省き、現行技術の下では実施される後続の染色および性能向上化学薬品適用の必要なしに、在庫の柔軟性を向上させ、色の選択肢を広げ、染み抵抗であり、また汚れ抵抗でもある、着色されたカーペットの生成を可能にする。汚れ抵抗化学薬品適用。
【００７７】
本質的に染み抵抗および着色された糸の両方が開示されるプロセスで用いられる場合、次いで、染色、およびタフト加工カーペットへのＳＢ／ＦＣ適用の全ての費用が、除外される。上で観察されるように、これは、優れた性能属性を有するカーペットを作製する費用を削減するだけではなく、水、蒸気、およびエネルギー消費を軽減することによってカーペット製造の環境への影響を最小化する。
【００７８】
開示されるプロセスの様々な態様を用いて作製されたＢＣＦ撚糸は、それ自体で、または無処理繊維および糸と混合されて、タフト加工され、カーペットまたは布地に製造され得る。ＢＣＦ撚糸で作製されたカーペットは、５以降の撥油性評価および５以降の撥水性評価を呈する。
【００７９】
あるいは、開示されるプロセスは、また、装飾様式上の利点が、カーペット形成後の差異のある染色および仕上げから導かれ得る場合の特定のプロセスにおいて、有利に適用され得る。例えば、開示される本発明の汚れ抵抗または染み抵抗撚糸は、染色前に未処理糸の間で、カーペットに任意にタフト加工され、それによって、審美的な代替物を生み出した。
【００８０】
防汚組成物をＢＣＦ撚糸に適用するためのシステムが更に開示される。このシステムは、（ａ）少なくとも２つの個別の糸部材から作製された単糸部材を送る第１の糸巻き上げデバイス、（ｂ）防汚組成物を単糸部材に適用する第１の糸巻き上げデバイスの下流に配置された防汚組成物アプリケータ、（ｃ）糸乾燥熱固定装置、および（ｄ）単糸部材を受け取る第２の糸巻き上げデバイス、を含む。第１の糸巻き上げデバイスは、少なくとも２つの個別の糸部材を単糸部材に撚ることができる巻き上げロールまたはリールであり得る。個別の糸部材は、単フィラメントもしくは繊維、または複数のフィラメントもしくは繊維からなる糸であり得る。アプリケータは、これらに限定されないが、アプリケータパッド、挟み式ローラー、湿潤芯、浸漬タンク、噴霧器、および霧吹きを含む、湿潤材料を乾燥基板に組成物の湿潤含有量は、約１０重量％〜約３０重量％、約２０重量％〜約３０重量％、および約１０重量％〜約２０重量％を含む、約５重量％〜約５０重量％である。得られるＢＣＦ撚糸は、フッ素系の防汚成分が使用される場合、繊維の重量に対して、約１００〜約５００ｐｐｍの元素フッ素、約２００〜約４００ｐｐｍの元素フッ素、および約１００ｐｐｍ〜約３００ｐｐｍの元素フッ素を含む、約１００ｐｐｍ〜約１０００ｐｐｍの元素フッ素を有し得る。防汚組成物が染みブロッカーを更に含んだ場合、それは、繊維の重量に対して、約１０００ｐｐｍ〜約３％、約０．５％〜約２％、および約０．５％〜約１％を含む、約５００ｐｐｍ〜約４％で存在する。このシステムは、熱固定装置の前に、偽撚り装置および押込み室も含むことができる。偽撚り装置は、フィラメント分解の防止のための糸持ち上げユニット（ｙａｒｎ  ｈｏｌｄ−ｕｐ  ｕｎｉｔ）であり得る。組織化ユニットは、押込み室であり得る。熱固定装置は、Ｓｕｅｓｓｅｎユニットであり得る。第２の糸巻き上げデバイスは、糸巻機であり得る。
【００８１】
あるいは、開示されるプロセスを修正して、ＢＣＦ撚糸が巻き付けられた後、かつ熱固定される前に、染料適用、任意の防染み適用、および／または防汚適用を含むことができる。例えば、ＢＣＦ撚糸は、中心芯またはパッケージから解かれ、染色アプリケータと接触し、任意の防染みアプリケータと接触し、防汚アプリケータと接触して、次いで熱固定プロセスを通過して糸の撚りに染料、防汚、および任意の防染みを固定させる。
【００８２】
フッ素系の防汚成分が使用される場合、繊維の重量に対して、約１００〜約５００ｐｐｍの元素フッ素、約２００〜約４００ｐｐｍの元素フッ素、および約１００ｐｐｍ〜約３００ｐｐｍの元素フッ素を含む、約１００ｐｐｍ〜約１０００ｐｐｍの元素フッ素を有し得る。防汚組成物が染みブロッカーを更に含んだ場合、それは、繊維の重量に対して、約１０００ｐｐｍ〜約３％、約０．５％〜約２％、および約０．５％〜約１％を含む、約５００ｐｐｍ〜約４％で存在する。このシステムは、熱固定装置の前に、偽撚り装置および押込み室も含むことができる。偽撚り装置は、フィラメント分解の防止のための糸持ち上げユニットであり得る。組織化ユニットは、押込み室であり得る。熱固定装置は、Ｓｕｅｓｓｅｎユニットであり得る。第２の糸巻き上げデバイスは、糸巻機であり得る。
【００８３】
ケーブル撚りプロセスでは、７０００ｒｐｍの主軸速度で供給される、クリール糸およびバケット糸が、防バルーンデバイスを通過して巻き上げロール上に繋がる。ここから、撚糸が、糸巻機に巻き付けられる。
【００８４】
開示されるプロセスの別の態様は、染料アプリケータおよび防染み／防汚アプリケータの両方のような２つ以上の処理を含む。この態様では、７０００ｒｐｍの主軸速度で供給される、クリール糸およびバケット糸が、防バルーンデバイスを通過して巻き上げロール上に繋がる。第１の処理剤、すなわち、染料成分を撚糸に適用する染料アプリケータは、巻き上げロールの下流に配置される。防汚／防染み成分を染色された撚糸に適用する防汚／防染みアプリケータは、染料アプリケータの下流に配置される。ここから、撚られ処理された糸が、糸巻機に巻き付けられる。
【００８５】
好適な熱固定プロセスでは、ケーブルＢＣＦ撚糸は、仮の撚りユニット、その後に巻き取り機または押込み室、プレバルカー（ｐｒｅｂｕｌｋｅｒ）、および最終的に熱固定チャンバに入り熱固定された糸を生成する。
【００８６】
開示されるプロセスの一態様では、ケーブルＢＣＦ撚糸が熱固定される前に染色される場合、ケーブルＢＣＦ撚糸は、染料アプリケータ（または他の処理アプリケータ）、その後に仮の撚りユニット、巻き取り機または押込み室、プレバルカー、および最終的に熱固定チャンバに入り染色され熱固定された糸を生成する。
【００８７】
ケーブル撚りプロセスでは、７０００ｒｐｍの主軸速度で供給される、クリール糸およびバケット糸が、防バルーンデバイスを通過して巻き上げロール上に繋がる。ここから、撚糸が、糸巻機に巻き付けられる。
【００８８】
開示されるプロセスの一態様では、７０００ｒｐｍの主軸速度で供給される、クリール糸およびバケット糸が、防バルーンデバイスを通過して巻き上げロール上に繋がる。染料成分または他の処理剤を撚糸に適用する染料アプリケータは、巻き上げロールの下流に配置される。ここから、撚られ染色された糸が、糸巻機に巻き付けられる。
【００８９】
開示されるプロセスの別の態様は、染料アプリケータおよび防染み／防汚アプリケータの両方のような２つ以上の処理を含む。この態様では、７０００ｒｐｍの主軸速度で供給される、クリール糸およびバケット糸が、防バルーンデバイスを通過して巻き上げロール上に繋がる。第１の処理剤、すなわち、染料成分を撚糸に適用する染料アプリケータは、巻き上げロールの下流に配置される。防汚／防染み成分を染色された撚糸に適用する防汚／防染みアプリケータは、染料アプリケータの下流に配置される。ここから、撚られ処理された糸が、糸巻機に巻き付けられる。
【００９０】
好適な熱固定プロセスでは、ケーブルＢＣＦ撚糸は、仮の撚りユニット、その後に巻き取り機または押込み室、プレバルカー、および最終的に熱固定チャンバに入り熱固定された糸を生成する。
【００９１】
開示されるプロセスの一態様では、ケーブルＢＣＦ撚糸が熱固定される前に染色される場合、ケーブルＢＣＦ撚糸は、染料アプリケータ（または他の処理アプリケータ）、その後に仮の撚りユニット、巻き取り機または押込み室、プレバルカー、および最終的に熱固定チャンバに入り染色され熱固定された糸を生成する。
【００９２】
開示されるプロセスは、直観に反したものであり、驚くべきことに、カーペットまたは布地に製造されると、許容される染色されたおよび性能向上特性を含有する糸をもたらす。上述のようにプロセスを再配置することは、下流のカーペット製造プロセスを混乱させ、品質の劣るカーペットを生じるであろうことが予想され得る。したがって、以下に報告される結果は、驚くべきことであり、予想外である。
【００９３】
本発明の特性および有利点は、例示の目的のために提供される以下の実施例によってより完全に示され、いかなる方法においても本発明を制限するものであると解釈されない。
【実施例】
【００９４】
試験方法
酸性染料による染み試験
酸性染料による染み抵抗を、Ａｍｅｒｉｃａｎ  Ａｓｓｏｃｉａｔｉｏｎ  ｏｆ  Ｔｅｘｔｉｌｅ  Ｃｈｅｍｉｓｔｓ  ａｎｄ  Ｃｏｌｏｒｉｓｔｓ（ＡＡＴＣＣ）  Ｍｅｔｈｏｄ  １７５−２００３、「Ｓｔａｉｎ  Ｒｅｓｉｓｔａｎｃｅ：  Ｐｉｌｅ  Ｆｌｏｏｒ  Ｃｏｖｅｒｉｎｇｓ」を基に修正された手法を用い、評価する。製造業者の指針に従って、サクランボ風味のＫＯＯＬ−ＡＩＤ（登録商標）粉末（Ｋｒａｆｔ／Ｇｅｎｅｒａｌ  Ｆｏｏｄｓ、Ｎｏｒｔｈｆｉｅｌｄ，  ＩＬ／Ｗｈｉｔｅ  Ｐｌａｉｎｓ，  Ｎ．Ｙ．、中でも特にＦＤ＆Ｃ  Ｒｅｄ  Ｎｏ．４０を含有する、粉末ドリンクミックス）を混合することによって、９重量％の染色溶液を調製する。カーペット試料（４×６インチ）を、平らな非吸収性表面上に置く。２インチ（５．１ｃｍ）の直径のプラスチック中空カップを、カーペット試料上にしっかりと置く。(２０ｍＬのＫＯＯＬ−ＡＩＤ（登録商標）染色液を、カップに注ぎ、この溶液を、カーペット試料に完全に吸収させる。カップを除去し、染みが付けられたカーペット試料を、２４時間、そのままの状態で放置させる。定温放置の後、染みが付けられた試料を、冷たい水道水の下で十分にすすぎ洗いし、余分な水を、遠心により除去し、試料を、空気中で乾燥させる。カーペット試料を、目視検査し、ＡＡＴＣＣ  Ｍｅｔｈｏｄ  １７５−２００３に記載されている、ＦＤ＆Ｃ  Ｒｅｄ  Ｎｏ．４０  Ｓｔａｉｎ  Ｓｃａｌｅに従って、染みを付けることについて格付けした。染み抵抗を、１〜１０の段階を用いて測定する。試験で検出できない染みには、１０の評価を与える。
【００９５】
【表１】
0006379095.tif 000002
【００９６】
【表２】
0006379095.tif 000003
【００９７】
撥性試験手順
評価番号１液体の５滴を、カーペット表面上の３ｍｍの高さから置く。１０秒後に、５滴のうちの４滴がまだ球形〜半球形として可視である場合、カーペットに合格評価を与える。より高い評価番号の液体を用いて試験を繰り返す。試料の撥性評価は、撥性試験に合格するように使用された最も高い評価番号液体である。４以降の評価を有するカーペットは、良好な防汚特性を有する。防汚処理がない場合には、大多数のナイロンカーペットは、撥油性および撥水性の両方に対して、１の評価を有する。
【００９８】
実施例１
（Ｉｎｖｉｓｔａからの９９６−４２６ＴＳ）ナイロン６６酸可染糸の４つの端部を、一緒にケーブル撚りして〜４０００デニールケーブル撚糸を形成した。この糸を、本発明の綿芯（図１）で被覆された１組の回転ロール上で処理した。淡色の含金染料（ＤｙｓｔａｒによるＩｓｏｌａｎ  ｙｅｌｌｏｗ  ＮＷ  ２３ｇ／Ｌ、Ｒｅｄ  Ｓ−ＲＬ  ４．５２ｇ／Ｌ、Ｂｌａｃｋ  ２Ｓ−ＣＰ  ０．８８ｇ／Ｌ、Ａｒｒｏｗ  ＥｎｇｉｎｅｅｒｉｎｇによるＡｒｒｏｗｐｅｒｓｅ  ＣＸ  １５ｇ／Ｌ、ｐＨ４．５）を、中心から汲み出し、上部ロール上の芯に均一に分散させた。濃い色の含金染料（ＤｙｓｔａｒによるＩｓｏｌａｎ  Ｙｅｌｌｏｗ  ＮＷ  ９．５７ｇ／Ｌ、Ｒｅｄ  Ｓ−ＲＬ  １３．４ｇ／Ｌ、およびＢｌａｃｋ  ２Ｓ−ＣＰ  ２６．１ｇ／Ｌ、Ａｒｒｏｗ  ＥｎｇｉｎｅｅｒｉｎｇによるＡｒｒｏｗｐｅｒｓｅ  ＣＸ  １５ｇ／Ｌ、ｐＨ４．５）を、中心から汲み出し、底部ロール上の芯に均一に分散させた。両方のロール（直径１８インチ）を、約６０ｍｐｍ（１分当たりのメートル）の表面速度で回転させた。４０００デニールナイロン６６酸可染糸を、３１５ｍｐｍで処理し、まず、上部および下部ロール上で染料を含有させ、その後、２００℃で６０秒間、Ｓｕｅｓｓｅｎで熱固定した。染色され熱固定された糸は、繊維に沿ってかつ繊維にわたって、興味深い微細な濃淡色の混合状態を有した。試験糸を、１／８ゲージ機でシインチパイル高さ、２５ｏｚループパイルカーペットに加工した。完成したカーペットは、アンティーク風の東洋的なカーペットに非常に良く似た多数の色紋を有する独特の美しさを有した。
【００９９】
実験例２
Ｉｎｖｉｓｔａからの１２４５デニール１９ｄｐｆ酸可染中空フィラメント糸（１２４５−２９６Ａ）の２つの端部を、Ｖｏｌｋｍａｎでケーブル撚りした（５．５ｔｐｉ）。ケーブル撚糸（単一の端部）を、本発明の１組の回転ロール上で処理した（図１）。濃い色の含金染料（ＤｙｓｔａｒによるＩｓｏｌａｎ  Ｙｅｌｌｏｗ  ＮＷ  ９．５７ｇ／Ｌ、Ｒｅｄ  Ｓ−ＲＬ  １３．４ｇ／Ｌ、およびＢｌａｃｋ  ２Ｓ−ＣＰ  ２６．１ｇ／Ｌ、Ａｒｒｏｗ  ＥｎｇｉｎｅｅｒｉｎｇによるＡｒｒｏｗｐｅｒｓｅ  ＣＸ  １５ｇ／Ｌ、ｐＨ４．５）を、上部ロールに使用し、淡色の含金染料（ＤｙｓｔａｒによるＩｓｏｌａｎ  ｙｅｌｌｏｗ  ＮＷ  ２３ｇ／Ｌ、Ｒｅｄ  Ｓ−ＲＬ  ４．５２ｇ／Ｌ、Ｂｌａｃｋ  ２Ｓ−ＣＰ  ０．８８ｇ／Ｌ、Ａｒｒｏｗ  ＥｎｇｉｎｅｅｒｉｎｇによるＡｒｒｏｗｐｅｒｓｅ  ＣＸ  １５ｇ／Ｌ、ｐＨ４．５）を、底部ロールに使用した。染色液の流速を、上部ロールおよび底部ロールの両方に対して約０．０１３ガロン／時に制御した。約５０％の上部ロール（９時から３時の位置）および５０％の底部ロール（１２時から６時の位置）を、テープでブロックして移動している繊維（〜３５０ｙｐｍ）によって染料が含有されるのを阻止した。両方のロール（直径１８インチ）を、約６８ｍｐｍの表面速度で回転させた。間欠性染料適用の後、ケーブル撚糸を、１２９℃の飽和蒸気を用いてＳｕｐｅｒｂａで３０秒間熱固定し、管に巻き付けた。それは、異なる色調の淡色、中間色、および濃い色の分割部を有する興味深い多色糸であった。
【０１００】
実施例３
カチオン性可染ポリマーで作製された１２４５デニール１９ｄｐｆの淡い小麦色の溶液で染色されたナイロン６６（Ｉｎｖｉｓｔａによる１２４５−Ｃ２８９）糸の２つの端部を、Ｖｏｌｋｍａｎでケーブル撚りした（５．５ｔｐｉ）。このケーブル撚糸の４つの端部を、本発明の１組の回転ロール上で処理した。淡色の含金染料（ＤｙｓｔａｒによるＩｓｏｌａｎ  ｙｅｌｌｏｗ  ＮＷ  ２３ｇ／Ｌ、Ｒｅｄ  Ｓ−ＲＬ  ４．５２ｇ／Ｌ、Ｂｌａｃｋ  ２Ｓ−ＣＰ  ０．８８ｇ／Ｌ、Ａｒｒｏｗ  ＥｎｇｉｎｅｅｒｉｎｇによるＡｒｒｏｗｐｅｒｓｅ  ＣＸ  １５ｇ／Ｌ、ｐＨ４．５）を、上部ロールに使用した。上部ロールを、約１４１ｍｐｍの表面速度で処理方向に回転させた。濃い色の含金染料（ＤｙｓｔａｒによるＩｓｏｌａｎ  Ｙｅｌｌｏｗ  ＮＷ  ９．５７ｇ／Ｌ、Ｒｅｄ  Ｓ−ＲＬ  １３．４ｇ／Ｌ、およびＢｌａｃｋ  ２Ｓ−ＣＰ  ２６．１ｇ／Ｌ、Ａｒｒｏｗ  ＥｎｇｉｎｅｅｒｉｎｇによるＡｒｒｏｗｐｅｒｓｅ  ＣＸ  １５ｇ／Ｌ、ｐＨ４．５）を、底部ロールに使用した。底部ロールを、約１８３ｍｐｍの表面速度で処理方向に回転させた。約５０％の上部ロール（９時から３時の位置）および５０％の底部ロール（１２時から６時の位置）を、テープでブロックして移動している繊維（〜２８０ｙｐｍ）によって染料が含有されるのを阻止した。間欠性染料適用の後、ケーブル撚糸を、１３８℃の飽和蒸気を用いてＳｕｐｅｒｂａで３０秒間熱固定し、管に巻き付けた。完成した糸は、異なる色調の淡色、中間色、および濃い色の分割部を有する興味深い多色間隔染色された見た目を有した。色の間隔は、ス〜１０インチと様々であった。
【０１０１】
実施例４
この実施例は、両方のロールにブロックが存在しないことを除いて、実施例３に類似の方法で実施された。この品目は、糸束に沿ってかつ糸束にわたって微細な色の変化を有した。
【０１０２】
実施例５
１１００デニールの６ｄｐｆポリエステルＢＣＦの２つの端部を、Ｖｏｌｋｍａｎでケーブル撚りした（５．５ｔｐｉ）。このケーブル撚糸の４つの端部を、本発明の１組の回転ロール上で処理した。淡色の分散染料（ＤｙｓｔａｒによるＤｉａｎｉｘ  ｙｅｌｌｏｗ  Ｅ−３ＧＥ  ９．５ｇ／Ｌ、ｒｅｄ  Ｅ−ＦＢ  ８．４ｇ／Ｌ、およびｂｌｕｅ  ＥＲ−ＡＭ  ４．０ｇ／Ｌ、ｐＨ４．５）を、上部ロールに使用し、濃い色の分散染料（ＤｙｓｔａｒによるＤｉａｎｉｘ  ｙｅｌｌｏｗ  Ｅ−３ＧＥ  ２３．７ｇ／Ｌ、ｒｅｄ  Ｅ−ＦＢ  １３．７ｇ／Ｌ、およびｂｌｕｅ  ＥＲ−ＡＭ  ６．２ｇ／Ｌ、ｐＨ４．５）を、底部ロールに使用した。上部ロールを、約１４１ｍｐｍの表面速度で処理方向に回転させた。底部ロールを、約１８３ｍｐｍの表面速度で処理方向に回転させた。約５０％の上部ロール（９時から３時の位置）および５０％の底部ロール（１２時から６時の位置）を、テープでブロックして移動している繊維（〜２８０ｙｐｍ）によって染料が含有されるのを阻止した。間欠性染料適用の後、ケーブル撚糸を、１４３℃の飽和蒸気を用いてＳｕｐｅｒｂａで３０秒間熱固定し、管に巻き付けた。完成した糸は、異なる色調の淡色、中間色、および濃い色の分割部を有する興味深い多色間隔染色された見た目を有した。色の間隔は、ス〜１２インチと様々であった。
【０１０３】
実施例６
この実施例は、両方のロールにブロックが存在しないことを除いて、実施例５に類似の方法で実施された。この品目は、糸束に沿ってかつ糸束にわたって微細な色の変化を有した。
【０１０４】
実施例７
アクリルステープルケーブル撚糸の４つの端部を、本発明の１組の回転ロール上で処理した。金色カチオン性染料（Ｍａｘｉｌｏｎ  ｙｅｌｌｏｗ  ＧＬ  ２．６６ｇ／Ｌ、Ｓｅｖｒｏｎ  ｌｉｑ．ＹＣＮ  １５．９９ｇ／Ｌ、Ｐｅｒｍａｃｒｙｌ  ｂｌｕｅ  ＮＣＮ  １．６６ｇ／Ｌ）を上部ロールに使用し、濃緑カチオン性染料（Ｍａｘｉｌｏｎ  ｙｅｌｌｏｗ  ＧＬ  ２．４６ｇ／Ｌ、Ｓｅｖｒｏｎ  ｌｉｑ．ＹＣＮ  ３０ｇ／Ｌ、Ｐｅｒｍａｃｒｙｌ  ｂｌｕｅ  ＮＣＮ  ２０．７ｇ／Ｌ）を、下部ロールに使用した。上部ロールを、約１４１ｍｐｍの表面速度で処理方向に回転させ、底部ロールを、約１８３ｍｐｍの表面速度で処理方向に回転させた。染料適用の後、ステープルアクリル糸を、１１５Ｃの飽和蒸気を用いてＳｕｐｅｒｂａで３０秒間熱固定し、管に巻き付けた。完成した糸は、種々の色調の黄から緑の興味深い混合状態を有した。
【０１０５】
本発明は、防汚組成物をＢＣＦ糸に適用するために使用される開示された処理プロセス、処理された繊維、カーペット、布地、およびシステムの種々の態様に関連して上に説明されている。先行する詳細な説明を一読し理解した時点で、当業者は明白な修正および変更を思い付くであろう。本発明は全てのそのような修正および変更が特許請求の範囲内に属する限りそれらを含むと解釈されることが意図される。